(57)【要約】【課題】顔料系インクジェット用インクで形成される画像の彩度、濃度が高く、色調調整が容易で、かつインクの保存性に優れ、画像の耐水性、吐出安定性が良好で、特に印字曲がりの無い、インクジェット方式のプリンタで印字することができるインクジェット用インクを提供すること。【解決手段】少なくとも顔料、分散剤、水、蛍光染料で染着され平均粒子径が５０〜２００ｎｍの樹脂微粒子（Ａ）、及び自己乳化型ポリウレタンのエマルジョンを含むことを特徴とするインクジェット用インク。【選択図】なし【特許請求の範囲】
【請求項１】
少なくとも顔料、分散剤、水、蛍光染料で染着され平均粒子径が５０〜２００ｎｍの樹脂微粒子（Ａ）、及び自己乳化型ポリウレタンのエマルジョンを含むことを特徴とするインクジェット用インク。
【請求項２】
少なくとも顔料、分散剤、水よりなる顔料分散体に、自己乳化型ポリウレタン樹脂の水性エマルジョンを添加して調合した構成物を作成し、攪拌操作を行なった後、蛍光染料で染着され平均粒子径が５０〜２００ｎｍの樹脂微粒子（Ａ）を添加し、更に攪拌操作を行なった後、その混合物に、湿潤剤、界面活性剤、消泡剤、滲み防止剤、ＰＨ緩衝剤、防腐剤からなる群から選ばれた添加剤を、必要に応じ添加する順序で作成することを特徴とするインクジェット用インクの製造方法。
【請求項３】
請求項２に記載の方法で作成されたことを特徴とするインクジェット用インク。
【請求項４】
前記蛍光染料で染着された樹脂微粒子（Ａ）固形分を０．１〜４０．０重量％含んでなることを特徴とする請求項１又は請求項３に記載のインクジェット用インク。
【請求項５】
前記自己乳化型ポリウレタンがアニオン型であることを特徴とする請求項１、請求項３、請求項４のいずれかに記載のインクジェット用インク。
【請求項６】
前記ポリウレタン固形分を０．０１〜７重量％含んでなることを特徴とする請求項１又は請求項３乃至５のいずれかに記載のインクジェット用インク。
【請求項７】
前記ポリウレタンエマルジョンの平均粒子径が５０ｎｍ以下であることを特徴とする請求項１又は請求項３乃至６のいずれかに記載のインクジェット用インク。
【請求項８】
前記顔料の平均粒子径が１０〜２００ｎｍであることを特徴とする請求項１又は請求項３乃至７のいずれかに記載のインクジェット用インク。
【請求項９】
前記顔料を１〜１５重量％含んでなることを特徴とする請求項１又は請求項３乃至８のいずれかに記載のインクジェット用インク。
【請求項１０】
前記顔料が界面活性剤で分散されていることを特徴とする請求項１又は請求項３乃至９のいずれかに記載のインクジェット用インク。
【請求項１１】
前記界面活性剤がノニオン系界面活性剤であることを特徴とする請求項１０に記載のインクジェット用インク。
【請求項１２】
前記界面活性剤が、下記一般式（Ｉ）で表わされる化合物であることを特徴とする請求項１１に記載のインクジェット用インク。
【化１】
2008063546.tif 000005
（式中、Ｒは炭素数１〜２０のアルキル基、アリル基、アラルキル基を表わし、ｌは０〜７の整数を表わし、ｎは２０〜２００の整数を表わす。）
【請求項１３】
前記界面活性剤が、ＰＯＥ（ｎ＝４０）βナフチルエーテルであることを特徴とする請求項１２に記載のインクジェット用インク。
【請求項１４】
アルカンジオールをさらに含んでなることを特徴とする請求項１又は請求項３乃至１３のいずれかに記載のインクジェット用インク。
【請求項１５】
アセチレングリコール系界面活性剤をさらに含んでなることを特徴とする請求項１又は請求項３乃至１４のいずれかに記載のインクジェット用インク。
【請求項１６】
請求項１又は請求項３乃至１５のいずれかに記載のインクジェット用インクを含有することを特徴とするインクカートリッジ。
【請求項１７】
画像形成装置に着脱可能であることを特徴とする請求項１６に記載のインクカートリッジ。
【請求項１８】
請求項１又は請求項３乃至１５のいずれかに記載のインクジェット用インクを用いて受容体に画像が形成されていることを特徴とする画像形成体。
【請求項１９】
請求項１又は請求項３乃至１５のいずれかに記載のインクジェット用インクを用いて受容体に画像を形成することを特徴とする画像形成方法。
【請求項２０】
前記画像形成装置がインクジェットプリンタであることを特徴とする請求項１７に記載のインクカートリッジ。
【請求項２１】
インクジェットプリンタから受容体に請求項１又は請求項３乃至１５のいずれかに記載のインクジェット用インクを吐出させることを特徴とする請求項１９に記載の画像形成方法。
【請求項２２】
前記インクジェットプリンタが、ピエゾ方式のインクジェットプリンタであることを特徴とする請求項２１に記載の画像形成方法。
【請求項２３】
前記インクジェットプリンタが、サーマル方式のインクジェットプリンタであることを特徴とする請求項２１に記載の画像形成方法。
【請求項２４】
前記受容体が紙であることを特徴とする請求項１８に記載の画像形成体。
【発明の詳細な説明】
【技術分野】
【０００１】
本発明は、蛍光染料で染着された樹脂微粒子を含んでなる、画像濃度及び画像彩度が高く、微妙な色調調整が容易で、かつインクの保存性に優れ、画像の耐水性に優れ、吐出安定性が良好で、特に印字曲がりの無い、インクジェット方式のプリンタで印字することができるインクジェット用インクに関する。
【背景技術】
【０００２】
従来、インクジェット記録方式に用いるインクとしては、各種の水溶性染料を水単体もしくは水と水溶性溶剤からなる溶媒中に溶解し、必要に応じて各種添加剤を添加したものが主流であった。
【０００３】
しかし、このような染料系インクを用いて印字を行なった場合、被記録材上での記録画像の耐水性が悪く、水をこぼしたりすると容易に記録部分の染料のにじみが生ずるという問題や、耐光性が悪いため、記録部分に光が当ると色調変化や濃度低下が発生するという問題があった。
【０００４】
染料系インクの上記問題を改良するため、着色剤として染料の替りにカーボンブラックや各種有機顔料を用いた、いわゆる顔料系インクをインクジェット記録方式に適用することが知られている。
【０００５】
顔料系インクを用いて印字を行なった場合、被記録材上で乾燥したインクは着色剤が顔料であるため、水がかかっても染料のように溶解してにじみが発生することはなく、耐水性が良好である。
また、顔料は染料に比較して光に対する反応性が低いため、顔料系インクの耐光性は染料系インクに較べ優れている。
【０００６】
このような顔料系インクは、一般に顔料と液媒体と分散剤よりなる混合物をボールミル、サンドミル等の分散機で分散処理を行ない製造した顔料分散液に必要に応じて各種添加剤を添加して製造するが、インクジェット記録用インクに使用する顔料分散液は印刷装置（インクジェットプリンタ）のノズル詰まり防止、印字画像の鮮明性、２次色再現性、透明性確保のため、通常２００ｎｍ以下の粒子径レベルまで顔料分散液中の顔料粒子を微粒子化分散する必要がある。更に５０ｎｍ以下のレベルにまで微粒子化すれば、染料インクに近い、高彩度で透明性の高い画像が形成し得ることが知られている。
しかしながら、例えばマゼンタ色で従来主に使用されている顔料のひとつであるキナクリドン系顔料等では、微粒子化によりある程度画像彩度は上昇するが、染料インクで形成されたマゼンタ色画像の彩度には及んでいない。
【０００７】
顔料インクの画像彩度向上の試みとしては、特許文献１（特開平１０−１３０５５８号公報）があり、インクに蛍光顔料をインク量に対し０．１重量％〜３重量％添加する。これにより、彩度を約５％程度向上させることが開示されている。
しかし、この様に蛍光顔料を通常の顔料に添加した場合作成されたインクは、液として非常に不安定な分散状態となり、このインクを用いてインクジェットプリンタで印字評価を行った場合、印字曲がり、若しくはインクをピエゾ方式のインクジェットプリンタにセットし１ヶ月間放置後、再度印字を行なった際にインクが詰まりインク供給ができず印字ができなくなる課題があった。
【０００８】
【特許文献１】特開平１０−１３０５５８号公報
【発明の開示】
【発明が解決しようとする課題】
【０００９】
本発明は、上記の問題点に鑑みてなされたものであり、顔料系インクジェット用インクで形成される画像の彩度、濃度が高く、色調調整が容易で、かつインクの保存性に優れ、画像の耐水性、吐出安定性が良好で、特に印字曲がりの無い、インクジェット方式のプリンタで印字することができるインクジェット用インクを提供することを目的とする。
【課題を解決するための手段】
【００１０】
上記課題を解決するために、本発明に係るインクジェット用インクは、少なくとも顔料、分散剤、水と平均粒子径が５０〜２００ｎｍの蛍光染料で染着された樹脂微粒子（Ａ）よりなる顔料分散体を含むことを特徴とするインクジェット用インクとすることにより、画像の彩度、濃度が高く、微妙な色調調整が容易で、かつインクの保存安定性に優れ、また画像の耐水性に優れ、吐出安定性が良好で、特に印字曲がりの無い、インクジェット方式のプリンタで印字することができるインクジェット用インクを提供し得たものである。
【００１１】
すなわち、上記課題は、以下に示す本発明の（１）〜（２４）の構成によって解決される。
（１）「少なくとも顔料、分散剤、水、蛍光染料で染着され平均粒子径が５０〜２００ｎｍの樹脂微粒子（Ａ）、及び自己乳化型ポリウレタンのエマルジョンを含むことを特徴とするインクジェット用インク」、
（２）「少なくとも顔料、分散剤、水よりなる顔料分散体に、自己乳化型ポリウレタン樹脂の水性エマルジョンを添加して調合した構成物を作成し、攪拌操作を行なった後、蛍光染料で染着され平均粒子径が５０〜２００ｎｍの樹脂微粒子（Ａ）を添加し、更に攪拌操作を行なった後、その混合物に、湿潤剤、界面活性剤、消泡剤、滲み防止剤、ＰＨ緩衝剤、防腐剤からなる群から選ばれた添加剤を、必要に応じ添加する順序で作成することを特徴とするインクジェット用インクの製造方法」、
（３）「前記第（２）項に記載の方法で作成されたことを特徴とするインクジェット用インク」、
（４）「前記蛍光染料で染着された樹脂微粒子（Ａ）固形分を０．１〜４０．０重量％含んでなることを特徴とする前記第（１）項又は第（３）項に記載のインクジェット用インク」、
（５）「前記自己乳化型ポリウレタンがアニオン型であることを特徴とする前記第（１）項、第（３）項、第（４）項のいずれかに記載のインクジェット用インク」、
（６）「前記ポリウレタン固形分を０．０１〜７重量％含んでなることを特徴とする前記第（１）項又は第（３）項乃至第（５）項のいずれかに記載のインクジェット用インク」、
（７）「前記ポリウレタンエマルジョンの平均粒子径が５０ｎｍ以下であることを特徴とする前記第（１）項又は第（３）項乃至第（６）項のいずれかに記載のインクジェット用インク」、
（８）「前記顔料の平均粒子径が１０〜２００ｎｍであることを特徴とする前記第（１）項又は第（３）項乃至第（７）項のいずれかに記載のインクジェット用インク」、
（９）「前記顔料を１〜１５重量％含んでなることを特徴とする前記第（１）又は第（３）項乃至第（８）項のいずれかに記載のインクジェット用インク」、
（１０）「前記顔料が界面活性剤で分散されていることを特徴とする前記第（１）項又は第（３）項乃至第（９）項のいずれかに記載のインクジェット用インク」、
（１１）「前記界面活性剤がノニオン系界面活性剤であることを特徴とする前記第（１０）項に記載のインクジェット用インク」、
（１２）「前記界面活性剤が、下記一般式（Ｉ）で表わされる化合物であることを特徴とする前記第（１１）項に記載のインクジェット用インク；
【００１２】
【化１】
2008063546.tif 000002
（式中、Ｒは炭素数１〜２０のアルキル基、アリル基、アラルキル基を表わし、ｌは０〜７の整数を表わし、ｎは２０〜２００の整数を表わす。）」、
（１３）「前記界面活性剤が、ＰＯＥ（ｎ＝４０）βナフチルエーテルであることを特徴とする前記第（１２）項に記載のインクジェット用インク」、
（１４）「アルカンジオールをさらに含んでなることを特徴とする前記第（１）項又は第（３）項乃至第（１３）項のいずれかに記載のインクジェット用インク」、
（１５）「アセチレングリコール系界面活性剤をさらに含んでなることを特徴とする前記第（１）項又は第（３）項乃至第（１４）項のいずれかに記載のインクジェット用インク」、
（１６）「前記第（１）項又は第（３）項乃至第（１５）項のいずれかに記載のインクジェット用インクを含有することを特徴とするインクカートリッジ」、
（１７）「画像形成装置に着脱可能であることを特徴とする前記第（１６）項に記載のインクカートリッジ」、
（１８）「前記第（１）項又は第（３）項乃至第（１５）項のいずれかに記載のインクジェット用インクを用いて受容体に画像が形成されていることを特徴とする画像形成体」、
（１９）「前記第（１）項又は第（３）項乃至第（１５）項のいずれかに記載のインクジェット用インクを用いて受容体に画像を形成することを特徴とする画像形成方法」、
（２０）「前記画像形成装置がインクジェットプリンタであることを特徴とする前記第（１７）項に記載のインクカートリッジ」、
（２１）「インクジェットプリンタから受容体に前記第（１）項又は第（３）項乃至第（１５）項のいずれかに記載のインクジェット用インクを吐出させることを特徴とする前記第（１９）項に記載の画像形成方法」、
（２２）「前記インクジェットプリンタが、ピエゾ方式のインクジェットプリンタであることを特徴とする前記第（２１）項に記載の画像形成方法」、
（２３）「前記インクジェットプリンタが、サーマル方式のインクジェットプリンタであることを特徴とする前記第（２１）項に記載の画像形成方法」、
（２４）「前記受容体が紙であることを特徴とする前記第（１８）項に記載の画像形成体」。
【発明の効果】
【００１３】
本発明のインクジェット用インクは、画像彩度が高くインクの安定性に優れ、且つインクの詰まりのないかつ印字曲がりが無く吐出安定性に優れているという優れた効果を奏する。
【発明を実施するための最良の形態】
【００１４】
以下、本発明を詳細に説明する。
前記第（１）〜（７）項によれば、画像の彩度、濃度が高く、色調調整が容易で、かつ保存安定性、画像の耐水性に優れ、吐出安定性が良好で、特に印字曲がりの無い、インクジェット方式のプリンタで印字することができるインクジェット用インクを提供し得る。
【００１５】
また、前記第（１）項のインクジェット用インクにおいて、（Ａ）の平均粒子径は５０〜２００ｎｍであることが好ましい。５０ｎｍ未満では蛍光強度が低下するため、画像の彩度が低くなり、２００ｎｍを超えるとインクの吐出安定性が悪くなる。
更に（Ａ）の平均粒子径は７０〜１５０ｎｍであることが好ましい。平均粒子径は７０〜１５０ｎｍとすることにより顔料粒子の乱反射を防ぎ、かつ濃度均一な印字画像を提供できる。
また、本発明の（Ａ）を作成するには、公知の方法、例えば特開２００１−１８１５４４号公報に記載された実施例に開示されている方法を用いればよい。
【００１６】
前記第（２）項のインクジェット用インクにおいて、少なくとも顔料、分散剤、水よりなる顔料分散体に自己乳化型ポリウレタン樹脂の水性エマルジョンを添加して調合した構成物を作成し、攪拌操作（より好ましくは１０分以上）を行なった後、平均粒子径が９０〜２００ｎｍの蛍光染料で染着された樹脂微粒子（Ａ）を添加し、更に攪拌操作（より好ましくは１０分以上）を行なった後、その混合物に、湿潤剤、界面活性剤、消泡剤、滲み防止剤、ＰＨ緩衝剤、防腐剤からなる群から選ばれた添加剤を必要に応じ添加する順序で作成することが好ましい。
【００１７】
顔料を界面活性剤で分散するには、顔料粉体と水と界面活性剤をプレミックス後、サンドミル、ダイノーミル等の分散機を用いて公知の方法で分散する。
このようにして得られた顔料分散体に上記の順序でポリウレタンエマルジョンを添加して調合した構成物を作成することにより顔料分散体が凝集を防ぐべく安定な状態におかれ、各々の紛体同士の凝集が防止されてインクとして粘度の安定な状態におかれる。
【００１８】
このような順序の方法を採らなかったそれ以外の順序において作成された混合物によるインクジェットインクは、不安定な分散状態の液組成物となる。
このモデルとしては、顔料分散体にポリウレタンエマルジョンを添加して顔料にポリウレタンエマルジョンが吸着しその後その外側に平均粒子径が５０〜２００ｎｍの蛍光染料で染着された樹脂微粒子（Ａ）が吸着し、蛍光染料で染着された樹脂微粒子（Ａ）と顔料分散体が凝集を防ぐべく最適な安定状態におかれ、各々の紛体同士の凝集が防止されていることを推定している。
【００１９】
前記（４）項のインクジェット用インクにおいて、蛍光染料で染着された樹脂微粒子（Ａ）固形分を０．１〜４０．０重量％とすることが好ましく、０．５〜２５．０重量％とすることがより好ましい。０．１重量％よりも低いと画像彩度の向上効果が低くなり４０．０重量％よりも高くなると、液の安定性、及びマゼンタの色調が悪くなる。
更に好ましくは蛍光染料で染着された樹脂微粒子（Ａ）固形分を０．５〜２５．０重量％とすることが好ましい。
樹脂微粒子（Ａ）固形分を０．１〜４０．０重量％とすることにより顔料粒子の溶液中の安定性が高まり、インク吐出液の液滴が均一となり、画像彩度の向上効果が高まりより高彩度な印字画像を提供できる。
【００２０】
前記（５）項のインクジェット用インクにおいて、自己乳化型ポリウレタンがアニオン型であることが好ましい。
ポリウレタン系樹脂のエマルジョンは、比較的親水性の通常のポリウレタン系樹脂を外部に乳化剤を使用してエマルジョン化したものと、樹脂自体に乳化剤の働きをする官能基を共重合等の手段で導入した自己乳化型のエマルジョンがあり顔料や分散剤との各種組み合わせにおいて、常に分散安定性に優れているのはアニオン型自己乳化型ポリウレタンのエマルジョン樹脂である。
その際、顔料の固着性・分散安定性の面でポリウレタン系樹脂はポリエステル型、ポリカーボネート型よりエーテル型である場合の方が好ましい。
自己乳化型ポリウレタンがアニオン型でない場合、液の安定性が悪くなる。
【００２１】
前記（６）項のインクジェット用インクにおいて、ポリウレタンエマルジョンの添加量は、ポリウレタン固形分として０．０１〜７重量％が好ましい。０．０１重量％より少ない場合、顔料に吸着するポリウレタン成分が少なく顔料同士の吸着が多くなり液の粘度が上昇してしまう。７重量％より多い場合ポリウレタン同士の接着により液の安定性が悪くなる。
【００２２】
前記（７）項のインクジェット用インクにおいて、ポリウレタンエマルジョンの平均粒子径は５０ｎｍ以下であることが好ましい。平均粒子径が５０ｎｍより大きいとインク液の沈降が起き好ましくない。
【００２３】
前記（８）項のインクジェット用インクにおいて、顔料の平均粒子径は１０〜２００ｎｍであることが好ましく、より好ましくは２０〜１００ｎｍである。平均粒子径を１０ｎｍより小さくすることは、長時間分散が必要であり、かつインクの保存安定性も悪くなる。平均粒子径が２００ｎｍを超えると、画像彩度が低くなるばかりでなく、ノズル詰まりが多くなり、インクの吐出安定性が悪くなる。
【００２４】
前記（９）項のインクジェット用インクにおいて、顔料の含有量は１〜１５重量％が好ましく、より好ましくは３〜１２重量％である。顔料の含有量が１重量％より少ないと、画像濃度が低くなり、１５重量％より多いとノズル詰まりが多くなり、インクの吐出安定性が悪くなる。
なお、本発明における顔料の平均粒子径は、日機装（株）製マイクロトラックＵＰＡで測定した値を示している。
【００２５】
前記第（１０）項乃至第（１３）項のインクジェット用インクによれば、よりインクの泡立ちが抑制され、かつ画像彩度の高い顔料系インクジェット用インクが提供される。
【００２６】
界面活性剤としては、アニオン系、ノニオン系、カチオン系、両イオン系の界面活性剤を用いることができる。
アニオン系界面活性剤としては、脂肪酸塩、アルキル硫酸エステル塩、アルキルアリールスルホン酸塩、アルキルナフタレンスルホン酸塩、ジアルキルスルホン酸塩、ジアルキルスルホコハク酸塩、アルキルジアリールエーテルジスルホン酸塩、アルキルリン酸塩、ポリオキシエチレンアルキルエーテル硫酸塩、ポリオキシエチレンアルキルアリールエーテル硫酸塩、ナフタレンスルホン酸フォルマリン縮合物、ポリオキシエチレンアルキルリン酸エステル塩、グリセロールボレイト脂肪酸エステル、ポリオキシエチレングリセロール脂肪酸エステル等が例示される。
ノニオン系界面活性剤としては、ポリオキシエチレンアルキルエーテル、ポリオキシエチレンアルキルアリールエーテル、ポリオキシエチレンオキシプロピレンブロックコポリマー、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレン脂肪酸エステル、ポリオキシエチレンアルキルアミン、フッ素系、シリコン系等が例示される。
カチオン系界面活性剤としては、アルキルアミン塩、第４級アンモニウム塩、アルキルピリジニウム塩、アルキルイミダゾリウム塩等が例示される。
両イオン系界面活性剤としては、アルキルベタイン、アルキルアミンオキサイド、ホスファジルコリン等が例示される。
このうち、より好ましく使用されるのは、ノニオン系界面活性剤であり、特に前記一般式（Ｉ）の化合物、その中でもＰＯＥ（ｎ＝４０）βナフチルエーテルが特に好ましく使用できる。
【００２７】
前記第（１４）項乃至第（１５）項項のインクジェット用インクによれば、よりインクの泡立ちが抑制され、かつ画像彩度の高い顔料系インクジェット用インクが提供される。
アルカンジオールの含有量は０．２〜１５重量％が好ましく、より好ましくは０．３〜１０重量％である。アルカンジオールの含有量が０．２重量％より少ないと画像彩度が低くなり、１５重量％より多いとインクの保存安定性が悪くなる。
【００２８】
アルカンジオールとしては特に限定されるものではないが、好ましくは、１，２−ヘキサンジオール、１，２−ヘプタンジオール、１，３−ヘプタンジオール、２−メチル−１，３−ヘキサンジオール、２−ブチル−２−エチル−プロパンジオール、２−エチル−１，３−ヘキサンジオール等が挙げられる。
【００２９】
アセチレングリコール系界面活性剤を含むことで、より画像彩度が高くなるので好ましい。
アセチレングリコール系界面活性剤の含有量は、好ましくは０．１〜１２重量％であり、より好ましくは０．１〜５重量％である。アセチレングリコール系界面活性剤としては特に限定されるものではないが、好ましくは、２，４，７，９−テトラメチル−５−デシン−４，７−ジオール、３，６−ジメチル−４−オクチン−３，６−ジオール、３，５−ジメチル−１−ヘキシン−３−オールの他、市販品としては、サーフィノール１０４、８２、４６５、４８５、またはＴＧ（以上、Air Products and Chemicals. Incより入手可）、オルフィンＳＴＧ、オルフィンＥ１０１０（以上、日信化学社製  商品名）等が挙げられる。
【００３０】
本発明に用いる蛍光染料としては、塩基染料（カチロン染料含む）、直接染料、蛍光増白染料等各種の染料群より選択使用でき、特に昼光蛍光染料の一種及び二種以上及び昼光蛍光染料と普通染料（蛍光性の無い染料）との併用が有効であるが、これに限定されるものではない。
具体的には、カラーインデックスナンバー（Ｃ・Ｉ）で示して、ＢＡＳＩＣ  ＹＥＬＬＯＷ  １、ＢＡＳＩＣ  ＹＥＬＬＯＷ  ４０、ＢＡＳＩＣ  ＲＥＤ  １、ＢＡＳＩＣ  ＲＥＤ  １３、ＢＡＳＩＣＶＩＯＬＥＴ  ７、ＢＡＳＩＣ  ＶＩＯＬＥＴ  １０、ＢＡＳＩＣ  ＯＲＡＮＧＥ  ２２、ＢＡＳＩＣ  ＢＬＵＥ  ７、ＢＡＳＩＣ  ＧＲＥＥＮ  １、ＤＩＲＥＣＴ  ＹＥＬＬＯＷ  ８５、ＤＩＲＥＣＴ  ＯＲＡＮＧＥ  ８、ＤＩＲＥＣＴＲＥＤ  ９、ＤＩＲＥＣＴ  ＢＬＵＥ  ２２、ＤＩＲＥＣＴ  ＧＲＥＥＮ  ６、ＦＬＵＯＲＥＳＣＥＮＴ  ＢＲＩＧＨＴＥＮＩＮＧ  ＡＧＥＮＴ  ５５、ＦＬＵＯＲＥＳＣＥＮＴ  ＢＲＩＧＨＴＥＮＩＮＧ  ＷＨＩＴＥＸ  ＷＳ  ５２、ＦＬＵＯＲＥＳＣＥＮＴ  １６２、ＦＬＵＯＲＥＳＣＥＮＴ  １１２等が挙げられるが、これらのうちではＢＡＳＩＣ  ＹＥＬＬＯＷ  ４０、ＢＡＳＩＣ  ＲＥＤ１、ＢＡＳＩＣ  ＶＩＯＬＥＴ  １０、ＦＬＵＯＲＥＳＣＥＮＴ  ＢＲＩＧＨＴＥＮＩＮＧ  ＷＨＩＴＥＸ  ＷＳ  ５２が好ましい。
【００３１】
これらの染料による着色は、乳化重合時または重合後のいずれでも行なうことができる。その条件に関しては、大気圧下ないし加圧下で４０〜１１０℃、１〜５時間撹拌状態に置くのが好ましく、染料の使用量は乳化重合体（固形分）１００重量部に対して０．０１〜１０重量部が好ましく、０．１〜５重量部がより好ましい。
【００３２】
本発明のインクジェット用インクは、着色剤として顔料を含んでなる。
マゼンタインクに使用される顔料の具体例としては、Ｃ．Ｉ．ピグメントレッド５、７、１２、４８（Ｃａ）、４８（Ｍｎ）、５７（Ｃａ）、５７：１、１１２、１２２、１２３、１４６、１６８、１７６、１８４、１８５、２０２、２０９、ピグメントバイオレット１９等が挙げられる。
【００３３】
本発明において、顔料はその表面に水分散性付与基を有し、分散剤が無くとも安定に分散状態が維持できる、いわゆる自己分散型顔料（表面処理顔料）でも良いし、顔料表面の全体をポリマーで被覆し、これにより分散剤が無くとも安定に分散状態が維持できる、いわゆるカプセル型顔料（水分散性ポリマー包含顔料）でも良いし、分散剤により分散された顔料でも良い。
【００３４】
本発明においては、顔料は界面活性剤によって分散された顔料分散液としてインクに添加されるのが好ましい。
界面活性剤としてはノニオン系界面活性剤が好ましく、更に好ましくは下記一般式（Ｉ）で表わされる化合物である。
【００３５】
【化２】
2008063546.tif 000003
（式中、Ｒは炭素数１〜２０のアルキル基、アリル基、アラルキル基を表わし、ｌは０〜７の整数を表わし、ｎは２０〜２００の整数を表わす。）
【００３６】
本発明のインクジェット用インクにおいて、水は、イオン交換水、限外濾過水、逆浸透水、蒸留水等の純水、または超純水を用いることができる。
また、紫外線照射、または過酸化水素添加等により滅菌した水を用いることにより、インクを長期間保存する場合にカビやバクテリアの発生を防ぐことができるので好適である。
【００３７】
本発明においてインクジェット用インクに含有する水溶性有機溶剤としては、例えば、メチルアルコール、エチルアルコール、ｎ−プロピルアルコール、イロプロピルアルコール、ｎ−ブチルアルコール、ｓｅｃ−ブチルアルコール、ｔｅｒｔ−ブチルアルコール等の炭素数１〜４のアルキルアルコール類；ジメチルホルムアミド、ジメチルアセトアミド等のアミド類；アセトン、メチルエチルケトン、ジアセトンアルコール等のケトン又はケトンアルコール類；テトラヒドロフラン、ジオキサン等のエーテル類；エチレングリコール、プロピレングリコール、１，２−プロパンジオール、１，２−ブタンジオール、１，３−ブタンジオール、３−メチル−１，３−ブタンジオール、１，４−ブタンジオール、ジエチレングリコール、トリエチレングリコール、１，２，６−ヘキサントリオール、チオジグリコール、ヘキシレングリコール、グリセリン等の多価アルコール類；ポリエチレングリコール、ポリプロピレングリコール等のポリアルキレングリコール類；エチレングリコールモノメチル（又はエチル）エーテル、ジエチレングリコールメチル（又はエチル）エーテル、トリエチレングリコールモノメチル（又はエチル）エーテル等の多価アルコールの低級アルキルエーテル類；モノエタノールアミン、ジエタノールアミン、トリエタノールアミン等のアルカノールアミン類；Ｎ−メチル−２−ピロリドン、２−ピロリドン、１，３−ジメチル−２−イミダゾリジノン等が挙げられる。
なお、インクジェット用インクの水溶性有機溶剤の含有量としては、環境性等の点も考慮すると５０重量％以下が好ましい。
【００３８】
本発明に用いるＰＨ緩衝剤としては、アミノエタンスルホン酸、２−アミノエタンスルホン酸、２−アミノエチル硫酸エステル、Ｎ−アセチル−Ｌ−システイン、カテコール、ピロガロール、ｏ−フェノールスルホン酸、ｐ−フェノールスルホン酸、フロログルシノール、レソルシノール、アスパラギン、アルギニン、Ｌ−アロトレオニン、オルニチン、オルニチン塩酸塩、グルタチオン（還元型）、グルタチオン（酸化型）、グルタミン、シスチン、システイン、３，４−ジヒドロキシフェニルアラニン、シトルニン、Ｌ−セリン、ＤＬ−セリン、チロシン、トリプトファン、Ｌ−トレオニン、ＤＬ−トレオニン、ヒスチジン、フェニルアラニン、ホモシステイン、ＤＬ−メチオニン、Ｌ−メチオニン、リシン、リシン塩酸塩、４−アミノピリジン、ピリドキサール、ピリドキシン塩酸塩、モルホリン、イノシン、ウラシル、グアニン、グアノシン、ヒポキサンチン、プリン、Ｎ，Ｎ−ビス（２−ヒドロキシエチル）−２−アミノエタンスルホン酸、３−モルホリノプロパンスルホン酸、［Ｎトリス（ヒドロキシメチル）メチル−２−アミノ］エタンスルホン酸、Ｎ−２−ヒドキシエチルピペラジン−Ｎ’−２−エタンスルホン酸、ピペラジン−Ｎ−Ｎ’−ビス（２−ヒドキシプロパン）−３−スルホン酸、３−［Ｎ−（トリスヒドロキシメチル）メチルアミノ］−２−ヒドロキシプロパンスルホン酸、３−［Ｎ，Ｎ−ビス（２−ヒドロキシエチル）アミノ］−２−ヒドキシプロパンスルホン酸、Ｎ−２’−ヒドロキシエチルピペラジン−Ｎ−２−ヒドキシプロパン−３−スルホン酸、Ｎ−２−ヒドロキシエチルピペラジン−Ｎ’−２−エタンスルホン酸、トリス（ヒドキシメチル）アミノメタン、Ｎ−［トリス（ヒドキシメチル）メチル］グリシン、グリシルグルシン、Ｎ，Ｎ−ジ（２−ヒドロキシエチル）グリシン、Ｎ−［トリス（ヒドキシメチル）メチル］−３−アミノプロパンスルホン酸、ジエタノールアミン、エタノールアミン、２−アミノ−２−メチル−１，３−プロパンジオール、２−アミノ−２−エチル−１，３−プロパンジオール３−［（１．１ジメチル−２ヒドロキシエチル）アミノ］−２ヒドロキシプロパンスルホン酸、２−シクロヘキシルアミノエタンスルホン酸、Ｎ−シクロヘキシル−２−ヒドロキシ−３−アミノプロパンスルホン酸、３−シクロヘキシルアミノプロパンスルホン酸等が挙げられるが、特に、３−［（１．１ジメチル−２ヒドロキシエチル）アミノ］−２ヒドロキシプロパンスルホン酸、２−シクロヘキシルアミノエタンスルホン酸、Ｎ−シクロヘキシル−２−ヒドロキシ−３−アミノプロパンスルホン酸、３−シクロヘキシルアミノプロパンスルホン酸が特に好ましい。
【００３９】
ＰＨ緩衝剤の添加量としては０．００１％以上１０％以下、好ましくは０．００５％以上５％以下、より好ましくは０．０５％以上２％以下である。ＰＨ緩衝剤の量が０．００１％未満だとＰＨの変化を抑制する効果が小さく、１０％より多いとインクの粘度が大きくなる傾向にある。
【００４０】
本発明のインクジェット用インクを用いて印字する手段としては、連続噴射型あるいはオンデマンド型の記録ヘッドを有するインクジェット方式のプリンタ（インクジェットプリンタ）による印刷方法が挙げられる。なお、オンデマンド型としては、例えばピエゾ方式、サーマルインクジェット方式、静電方式等が例示される。
【００４１】
さらに、本発明のインク組成物を収容したインクカートリッジの構成、本発明のインク組成物を吐出させて記録を行なうインクジェットプリント装置の構成、該プリント装置での画像形成方法に関しては、本発明が関連する技術分野における公知技術、例えば特開２０００−１９８９５８号公報に開示されたものなどを参照することで、容易に実施することができる。
【実施例】
【００４２】
以下、実施例により本発明を更に詳細に説明するが、本発明は何らこれらの実施例に限定されるものではない。なお、実施例中の部数は重量部を表わすものである。
【００４３】
（実施例１）
２Ｌのフラスコに冷却管、温度計、モノマー投入用５００ｍｌの分液ロート及び攪拌装置を取り付け、ウォーターバスにセットした。
次に、このフラスコに水を４４０ｍｌ、ドデシルベンゼンスルホン酸Ｎａを８．５ｇ、ノニオン系界面活性剤のエマルゲンＬＳ−１１０（花王株式会社製）を７ｇ入れ、内温を８０℃まで昇温させた。次に過硫酸カリウム２．１ｇを昇温させた内容物に投入した後、アクリロニトリルを１４０ｇ、スチレンを１２０ｇ、アクリル酸を１３ｇ、を混合攪拌したモノマー液を上記分液ロートからフラスコ内に攪拌下３時間かけて滴下し、４時間で重合を終了した。
得られた重合物に、水２００ｇ、ローダミンＦ３Ｂ（ＢＡＳＦ社製「バニソールレッド５６０」）を０．３ｇ、ローダミンＦ４Ｇ（ＢＡＳＦ社製「バニソールレッド４８５」）を２．０ｇ、特殊ポリカルボン酸型高分子界面活性剤（花王株式会社製「デモールＥＰ」）１７．５ｇを常温攪拌下で添加し、均一に混合した後、徐々に昇温させ、８５℃で１時間に亘って染着を行ない、平均粒子径９０ｎｍの鮮明な桃色の微粒子分散液を得た。
本微粒子分散液に対し、水分を調整して固形分濃度４０％の蛍光微粒子分散液（Ｆ）とした。
【００４４】
次に、下記構成の混合物をプレミックスした後、ディスクタイプのビーズミル（シンマルエンタープライゼス社ＫＤＬ型、メディア：０．３ｍｍφジルコニアボール使用）で２０時間循環分散し、平均粒子径９５．０ｎｍの顔料分散液（Ａ）を得た。
ピグメントレッド１２２                                  １５１部
（チバ・スペシャルティ・ケミカルズ社製、イルガフォアマゼンタＤＭＱ）
ＰＯＥ（ｎ＝４０）βナフチルエーテル                      ５７部
蒸留水                                                  ７９６部
【００４５】
上記の方法で得られた顔料分散液（Ａ）に（ii）の自己乳化アニオン型ポリエーテル型ポリウレタンエマルジョンを添加した後３０分間充分に攪拌を行ない顔料分散液（Ｂ）とした。
（ｉ）顔料分散液（Ａ）                                          ３４．０部
（ii）自己乳化アニオン型ポリエーテル型ポリウレタンエマルジョン  １０．０部
（三井武田ケミカル社製  タケラックＷ−５０２５
固形分＝３０．０％、平均粒子径＝２０．３ｎｍ）
上記の方法で得られた顔料分散液（Ｂ）に蛍光微粒子分散液（Ｆ）を添加した後３０分間充分に攪拌を行ない分散液（Ｃ）とした。
（ｉ）顔料分散液（Ｂ）                                    ４４．０部
（ii）固形分濃度４０％の蛍光微粒子分散液（Ｆ）            ３０．０部
【００４６】
その後、下記インク材料（１）によりインク液を調製し、３０分攪拌後、孔径０．８μｍのメンブランフィルターで濾過、真空脱気して本発明のインクジェット用インクを得た。
・インク材料（１）
（iii）グリセリン                                              ５．０部
（iｖ）ジエチレングリコール                                  １５．０部
（ｖ）１−アミノ−２−エチル−２．３−プロパンジオール         ２．０部
（ｖi）蒸留水                                                  ４．０部
添加の順は、顔料分散液（Ａ）に自己乳化アニオン型ポリエーテル型ポリウレタンエマルジョンを添加し３０分攪拌し、その後、蛍光微粒子分散液（Ｆ）を添加し３０分攪拌し、その後（iii）＋（iｖ）＋（ｖ）＋（ｖi）の混合液を添加する順で作成した。
【００４７】
（実施例２）
実施例１において、ポリエーテル型ポリウレタンエマルジョン（三井武田ケミカル社製  タケラックＷ−５０２５）を１４．０部、蒸留水の量を０部とした他は、実施例１と同様にして、本発明のインクジェット用インクを得た。
【００４８】
（実施例３）
実施例１において、更に２−エチル−１，３−ヘキサンジオールを３部加え、蒸留水の使用量を８．３部とした他は、実施例１と同様にして、本発明のインクジェット用インクを得た。
【００４９】
（実施例４）
実施例１において、更にアセチレングリコール系界面活性剤（日信化学社製  オルフィンＳＴＧ）を０．１部加え、蒸留水の使用量を１１．２部とした他は、実施例１と同様にして、本発明のインクジェット用インクを得た。
【００５０】
（実施例５）
実施例１において、更に２−エチル−１，３−ヘキサンジオールを３部とアセチレングリコール系界面活性剤（日信化学社製  オルフィンＳＴＧ）を０．１部加え、蒸留水の使用量を１１．２部とした他は、実施例１と同様にして、本発明のインクジェット用インクを得た。
【００５１】
（比較例１）
実施例１の自己乳化アニオン型ポリエーテル型ポリウレタンエマルジョンＷ−５０２５  １０．０部を蒸留水１０．０部とした他は、実施例１と同様にして、インクジェット用インクを得た。
【００５２】
（比較例２）
実施例１の自己乳化アニオン型ポリエーテル型ポリウレタンエマルジョンＷ−５０２５  １０．０部を、Ｊｏｈｎｓｏｎ  Ｐｏｌｙｍｅｒ  Ｊｏｎｃｒｙｌ  ７４Ｊ  １０．０部とした他は、実施例１と同様にして、インクジェット用インクを得た。
【００５３】
（比較例３）
実施例１の鮮明な桃色の微粒子の平均粒子径が５００ｎｍであるものを用いた他は、実施例１と同様にして、インクジェット用インクを得た。
【００５４】
（比較例４）
実施例１の鮮明な桃色の微粒子の固形分を０．００５重量％とした他は、実施例１と同様にして、インクジェット用インクを得た。
【００５５】
このようにして得られたインクジェット用インクをＥＰＳＯＮ社製のピエゾ方式のインクジェットプリンタＥＭ−９３０Ｃ及びＨＰ社製のサーマル方式のインクジェットプリンタＤｅｓｋ  Ｊｅｔ  ８８０Ｃで普通紙（Ｘ−４０２４）と光沢紙（エプソン社フォト光沢紙）に印字した。
次に、ＥＭ−９３０Ｃでの普通紙印字画像をＸｒｉｔｅ濃度計にて測定し、画像彩度を算出した。結果を表１に示す。
また、このようにして得られたインクジェット用インクをＥＰＳＯＮ社製のピエゾ方式のインクジェットプリンタＥＭ−９３０Ｃにセットし１ヶ月間放置し、その後上述と同じ様にして印字を行なった。
この際、インク供給ができず印字ができなかったものをインク詰まりと表わした。
なお、表１において、画像の彩度とは、画像サンプルのベタ画像の測色をＸｒｉｔｅ濃度計にて行ない、色度図上にプロットし、色度図上の原点からの距離をいう。
【００５６】
次に、面積率５％のベタ画像テストパターンをインクジェットプリンタＥＭ−９３０Ｃ及びインクジェットプリンタＤｅｓｋ  Ｊｅｔ  ８８０ＣでＡ４サイズの普通紙に連続で２００枚印字し、印字終了後、２００枚目のベタ印字画像をルーペで観察し、印字曲がりによる白スジまたは低濃度スジの本数を確認した。その結果を表１に示す。
【００５７】
【表１】
2008063546.tif 000004